FR 3024732 A1 20160212 FR 1457725 A 20140808 1 POLYMERE HYDROXYALKYLE HYDROSOLUBLE OBTENU PAR UN PROCEDE DE POLYMERISATION EN SUSPENSION INVERSE OU EN EMULSION INVERSE La présente invention concerne des polymères hydroxyalkylés hydrosolubles de haut poids moléculaires obtenus par un procédé de polymérisation en suspension inverse ou en émulsion inverse. L'invention se rapporte également à l'utilisation de ces polymères dans les domaines du forage pétrolier, de l'extraction du gaz et du pétrole, de la fabrication du papier, du traitement de l'eau, ou de l'agriculture. L'incorporation de fonctions hydroxyles dans un polymère hydrosoluble, notamment à base acrylate ou acrylamide, apporte des propriétés intéressantes pour certains secteurs industriels. On peut citer par exemple les inhibiteurs d'argile dans le domaine du forage pétrolier, les agents de prévention de la précipitation des cations, en particulier dans les eaux salées utilisées dans les opérations d'extraction du gaz et du pétrole, ou encore les agents de surface sur des revêtements papier. Malheureusement, l'incorporation de fonctions hydroxyles pose de nombreuses difficultés surtout si l'on cherche à obtenir des poids moléculaires élevés. En effet, les fonctions hydroxyles peuvent générer des phénomènes de transfert et donc finalement des problèmes de réticulation. Par exemple, la fonction carboxylique présente dans l'acide acrylique peut conduire à des réactions indésirables d'estérification. Cette estérification, qu'elle ait lieu pendant ou après la polymérisation, entraine la formation d'un produit insoluble et donc impropre à son utilisation. Les polymères sous forme de poudre ou billes sont de plus en plus recherchés et souhaités au niveau industriel car ils sont facilement transportables et très concentrés en matière active. De plus, ils ont une durée de vie bien plus longue par rapport au polymère sous forme liquide ou d'émulsion, et ont l'avantage de ne pas devoir contenir des agents protecteurs supplémentaires comme des biocides. Cependant, il est impossible d'obtenir des polymères hydrosolubles et hydroxyalkylés selon le procédé poudre classique car ils sont soit systématiquement réticulés, soit de trop bas poids moléculaire pour être travaillés lors des étapes ultérieures du procédé (gel trop mou et collant). La forme liquide est aujourd'hui celle qui permet d'obtenir le plus facilement un produit techniquement acceptable mais ayant un poids moléculaire faible. Les solutions 3024732 2 polymériques ont également comme inconvénient une très faible teneur en matière active (inférieure à 10% en poids) et en conséquence des contraintes de transport et de stockage pour l'utilisateur. De plus, les liquides sont fréquemment soumis à des problèmes de contamination et plus généralement à des problèmes de stabilité dans le temps. Leur durée 5 de vie est donc limitée. Les procédés de séchage de liquide (par exemple sur tambour sécheur) permettent certes d'obtenir une forme solide à partir d'une solution polymérique liquide mais les polymères obtenus ont un poids moléculaire faible. 10 Les techniques de l'art antérieur ne permettent pas d'obtenir un polymère hydroxyalkylé sous forme de billes ou de poudre qui soit en même temps hydrosoluble et de haut poids moléculaire. 15 Le problème que se propose de résoudre l'invention est donc de fournir un polymère hydroxyalkylé sous forme de poudre ou de billes, de haut poids moléculaire et hydrosoluble. De manière tout à fait surprenante, la Demanderesse a découvert que l'utilisation de la 20 technique de polymérisation en suspension inverse (dite polymérisation bille) ou de polymérisation en émulsion inverse combinée à un faible pourcentage de monomère hydroxyalkylés permettait d'obtenir un polymère hydroxyalkylé sous forme de billes ou de poudre, de haut poids moléculaire et hydrosoluble. 25 Le poids moléculaire des polymères peut être caractérisé de différentes manières. La Demanderesse a choisi d'exprimer le poids moléculaire grâce à la viscosité directe d'une solution du polymère à une concentration de 5 % en masse dans de l'eau dé-ionisée (eau distillée). Cette mesure est réalisée à 25°C avec un viscosimètre conventionnel de type Brookfield, à une vitesse de 30 tours par minute. Dans la suite de la description, cette 30 viscosité est appelé viscosité Brookfield. Le polymère hydrosoluble étant essentiellement linéaire, la viscosité Brookfield est proportionnelle au poids moléculaire du polymère. Dans la présente demande, on considère qu'un polymère est hydrosoluble lorsque celui-ci possède un taux d'insoluble dans l'eau inférieur à 1% mesuré selon la méthode suivante. 35 1 g de polymère est ajouté dans 200 ml d'eau dé-ionisée sous agitation, ladite agitation étant maintenue pendant 4 heures, le tout à 25°C. Le mélange est ensuite filtré sur un filtre dont la porosité est égale à 200 micromètres. Le filtre ayant recueilli les particules insolubles est placé dans une étuve à 105°C pendant 4 heures. Le pourcentage d'insoluble 3024732 3 est déterminé par le rapport entre la masse de polymère recueilli dans le filtre après étuvage, et la masse de polymère initialement ajouté, i.e. 1g. Par défaut si le filtre est colmaté par des particules insolubles ayant gonflé et rendant la filtration de la solution impossible, on considère que le taux d'insolubles est supérieur à 2%. 5 Plus précisément, la présente invention a pour objet un polymère hydrosoluble sous forme de billes ou de poudre présentant une viscosité Brookfield supérieure à 100 cps. Ce polymère est obtenu par polymérisation en suspension inverse ou en émulsion inverse de monomères comprenant une fonction éthylénique (CH2=C-) dont moins de 20 mol% sont 10 constitués d'au moins un monomère hydroxyalkylé de formule H2C=CR1R2, le complément à 100 mol% étant constitué de monomères non-ioniques et/ou anioniques et/ou cationiques différents dudit monomère hydroxylakylé. Dans la formule H2C=CR1R2, Ri est un atome d'hydrogène ou un groupement méthyle et R2 est un groupement hydrocarboné contenant au moins un groupement pendant OH et optionnellement au 15 moins un hétéroatome N ou O dans la chaine hydrocarbonée ; R2 étant distinct du groupement C(=0)-0H. Selon un mode de réalisation particulier, le groupement R2 est un groupement hydrocarboné en Cl-C7 contenant au moins un groupement pendant OH, un hétéroatome 20 N, et un hétéroatome O dans la chaine hydrocarbonée. Selon un autre mode de réalisation particulier, le groupement R2 est un groupement hydrocarboné en C1-C7 contenant au moins un groupement pendant OH et deux hétéroatomes O dans la chaine hydrocarbonée. 25 Selon un mode de réalisation particulier, le groupement R2 peut comprendre au moins un groupement époxyde. Le monomère hydroxyalkylé peut alors être choisi dans le groupe comprenant l'acrylate de glycidyl ; le méthacrylate de glycidyl ; et l'allyl glycidyl éther. 30 Le polymère hydrosoluble selon l'invention est essentiellement linéaire. Il peut présenter d'éventuelles ramifications/réticulations résultant de la présence de fonctions OH du monomère hydroxyalkylé. La polymérisation en suspension inverse est également appelée polymérisation bille car 35 elle permet d'obtenir des particules sphériques ayant la forme d'une bille. Elle consiste en la polymérisation d'une phase aqueuse de monomères hydrosolubles dispersée sous forme de gouttelettes dans une phase hydrophobe en présence d'au moins un tensioactif stabilisant. Les monomères présents dans les gouttelettes polymérisent grâce à des 3024732 4 initiateurs pour obtenir des gouttelettes « gélifiées » composées majoritairement d'eau et de polymère. Une ou plusieurs étapes d'extraction de l'eau et du solvant permettent d'isoler le polymère sous forme de billes. 5 La polymérisation en émulsion inverse eau dans huile consiste en la polymérisation d'une phase aqueuse de monomères hydrosolubles mise en émulsion sous forme de gouttelettes dans une phase hydrophobe en présence d'au moins un tensioactif stabilisant. Les monomères présents dans les gouttelettes polymérisent grâce à des initiateurs pour obtenir des micro-gouttelettes composées majoritairement d'eau et de polymère. Une ou plusieurs 10 étapes d'extraction de l'eau et du solvant permettent d'isoler le polymère sous forme de poudre. La polymérisation en suspension inverse se distingue de la polymérisation en émulsion inverse en raison notamment de la taille des particules polymériques obtenues. Alors que 15 la suspension inverse permet d'obtenir des particules d'au moins 20 micromètres, l'émulsion inverse peut seulement atteindre 5 micromètres. La taille des particules de polymères est liée à la taille des gouttelettes formées dans la suspension ou dans l'émulsion. Chaque gouttelette de phase aqueuse correspond à un réacteur ou microréacteur dans lequel les monomères sont polymérisés. 20 L'homme du métier sait parfaitement distinguer une polymérisation en suspension inverse d'une polymérisation en émulsion inverse. Comme déjà indiqué, le polymère hydrosoluble selon l'invention peut être obtenu soit par 25 polymérisation en suspension inverse, soit par polymérisation en émulsion inverse. Il est préférentiellement obtenu par polymérisation en suspension inverse. Les particules de polymère hydrosoluble et hydroxyalkylé obtenues à l'issue de la polymérisation en suspension inverse (après les étapes d'extraction) sont sous forme de 30 billes. La taille de ces particules est avantageusement comprise entre 20 et 1000 micromètres, plus préférentiellement entre 50 i.tm et 1000 i.tm, et encore plus préférentiellement entre 100 .im et 7001.1.m. Les particules de polymère hydrosoluble et hydroxyalkylé obtenues à l'issue de la 35 polymérisation en émulsion inverse (après les étapes d'extraction) sont sous forme de poudre. La taille de ces particules est avantageusement comprise entre 0.01 .im et 5 iam, plus préférentiellement entre 0.1 i.tm et 3 iam, et encore plus préférentiellement entre 0.5 i.tm et 1.5 1.1.m. 3 02 4 7 3 2 5 La taille de particule (bille ou poudre) s'entend par le diamètre moyen mesuré avec un granulomètre laser selon les techniques conventionnelles faisant partie des connaissances générales de l'homme du métier. 5 Le polymère hydrosoluble et hydroxyalkylé selon l'invention présente une viscosité Brookfield préférentiellement supérieure à 200 cps, plus préférentiellement supérieure à 1000 cps, encore plus préférentiellement supérieure à 2000 cps, encore plus préférentiellement supérieure à 5000 cps et encore plus préférentiellement supérieure à 10 10.000 cps. Le poids moléculaire du polymère hydrosoluble et hydroxyalkylé selon l'invention est avantageusement supérieur à 500.000 g/mol, préférentiellement supérieur à 1 million de g/mol. 15 Le polymère hydrosoluble et hydroxyalkylé selon l'invention contient préférentiellement moins de 15 mol% de monomère hydroxyalkylé, très préférentiellement moins de 10 mol%. De manière avantageuse, le polymère hydrosoluble et hydroxyalkylé selon l'invention contient au moins 0.5 mol% de monomère hydroxyalkylé, plus 20 préférentiellement au moins 1 mol%. La polymérisation en suspension inverse ou en émulsion inverse est préférentiellement réalisée en présence d'un agent de transfert. A titre d'exemple, l'agent de transfert peut notamment être choisi dans le groupe comprenant le méthanol, l'isopropanol, 25 l'hypophosphite de sodium, le 2-mercaptoéthanol, le méthallysulfonate de sodium ou de potassium, l'aminoéthanthiol, la cistéine, l'acide thioglycolique, l'acide thiolactique, le glycolate de sodium ou de potassium et leurs mélanges. La quantité d'agent de transfert est avantageusement comprise entre 1 et 5000 ppm, 30 préférentiellement entre 50 et 2000 ppm par rapport au poids des monomères du polymère hydrosoluble et hydroxyalkylé. Comme déjà indiqué, le polymère hydrosoluble et hydroxyalkylé selon l'invention comprend moins de 20 mol % d'au moins un monomère hydroxyalkylé de formule 35 H2C=CR'R2. Ce monomère peut notamment être choisi dans le groupe comprenant l'acrylate d'hydroxyalkyle ; le méthacrylate d'hydroxyalkyle ; l'acrylamide d'hydroxylalkyle ; le méthacrylamide d'hydroxylalkyle ; le méthacrylamido propyldiméthy1-2,3-dihydroxypropyl ammonium sulfate ; le 2,3-dihydroxypropyl 3024732 6 méthacrylate ; l'acrylate d'amino alcool par exemple le N-acrylamide de tris(hydroxyméthyl)aminométhane ; le méthacrylate d'amino alcool par exemple le Nméthacrylamide de tris(hydroxyméthyl)aminométhane ; alkyle désignant un groupement alkyle linéaire comprenant 1 à 6 atomes de carbone et de préférence 2 à 4 atomes de 5 carbone. Les monomères (méth)acrylate d'hydroxyalkyle et/ou (méth)acrylamide d' hydroxyalkyle sont donc préférentiellement choisis parmi le (méth)acrylamide d'hydroxyméthyle, le (méth)acrylate d'hydroxyethyle, le (méth)acrylate d'hydroxypropyle, le (méth)acrylate 10 d'hydroxybutyle, le (méth)acrylate d'hydroxyméthyle, le (méth)acrylamide d'hydroxyethyle, le (méth)acrylamide d'hydroxypropyle, et le (méth)acrylamide d' hy droxybutyl e. Le polymère selon l'invention est obtenu par copolymérisation de moins de 20 mol% d'au 15 moins un monomère hydroxyalkylé avec plus de 80 mol% d'au moins un autre monomère. Les autres monomères, avantageusement hydrosolubles, pouvant être mis en oeuvre peuvent notamment être choisis parmi les monomères suivants : - monomère anionique, préférentiellement choisi parmi l'acide acrylique, l'acide méthacrylique, l'acide itaconique, l'acide maléique, l'acide 2-acrylamido-2- 20 méthylpropane sulfonique (ATBS), lesdits monomères étant sous forme acide, partiellement salifiée ou totalement salifiée ; - monomère non-ionique, préférentiellement choisi parmi l'acrylamide, le methacrylamide, le N,N'-diméthylacrylamide, la N-vinyl pyrrolidone, la N-vinyl formamide, les méthacrylates de polyethylène glycol, le diacétoneacrylamide et le N- 25 isopropyl acrylamide. Les co-momomères sont préférentiellement l'acide acrylique et/ou l'acrylamide, et représentent préférentiellement au moins 50 mol%, plus préférentiellement au moins 70 mol% des monomères du polymère selon l'invention. 30 Des monomères cationiques hydrosolubles peuvent également être copolymérisés. Dans ce cas, ils sont utilisés préférentiellement à moins de 10 mol%. Dans un mode préféré de l'invention, le polymère ne contient pas de fonctions cationiques. 35 Des monomères à caractères hydrophobes peuvent également aussi être copolymérisés. Dans ce cas, ils sont utilisés préférentiellement à moins de 1 mol%. 3024732 7 Le procédé de la polymérisation en suspension inverse comprend les étapes successives suivantes : a) Préparation d'une suspension par mélange d'une phase aqueuse comprenant au moins les monomères et d'une phase non aqueuse comprenant au moins un solvant non 5 aqueux et au moins un tensioactif ; b) Polymérisation des monomères en présence d'un initiateur de radicaux libres ; c) Extraction de l'eau et du solvant de la suspension afin d'obtenir le polymère hydrosoluble et hydroxyalkylé sous forme de billes. 10 Le rapport massique entre la phase aqueuse et le solvant organique non-hydrosoluble est généralement compris entre 1:2 et 8:1 et préférentiellement entre 1:2 et 2:1. La phase aqueuse comprend les monomères. Préférentiellement, la phase aqueuse comprend en outre et préférentiellement un agent de transfert. 15 Comme déjà évoqué, les particules obtenues à l'issue de ce procédé de polymérisation en suspension inverse sont sphériques, et se présentent sous forme de billes. La phase non aqueuse comprend un solvant non soluble dans l'eau et au moins un 20 tensioactif qui stabilise la suspension en permettant de maintenir en suspension les gouttelettes de phase aqueuse dans la phase non aqueuse. De manière avantageuse, la phase non aqueuse est une phase constituée d'un solvant non aqueux préférentiellement choisi parmi une huile minérale, notamment commerciale, contenant des hydrocarbures saturés de type paraffinique, isoparaffinique, cycloparaffinique, naphtalique, ou d'un 25 mélange de plusieurs de ces huiles. Cette huile minérale présente avantageusement, et à température ambiante (22°C), une densité comprise entre 0.7 et 0.9. De manière avantageuse, le solvant permet de solubiliser le tensio-actif 30 Les agents stabilisants peuvent être choisis parmi le dodécyl éther sulphate de sodium, l'ammonium du triméthylstéaryle chloré, l'ammonium de carboxyméthylcétyle, le sucrose, les esters d'acides gras tels que le monostéarate de sucrose, le dilaurate de sucrose, les esters de sorbitan tels que le monostéarate de sorbitan ainsi que parmi les surfactants de haut poids moléculaire qui sont préférentiellement solubles et dispersibles 35 dans la phase continue. Ces composés incluent les éthers de méthyle cellulose, les éthers d'hydroxypropyle méthyle cellulose, les éthers d'éthyle cellulose, l'éthyle hydroxyéthyle cellulose, la méthyle hydroxyméthyle cellulose, les amidons, les polyvinyles acétates partiellement saponifés, les copolymères éthylène/acétate de vinyle saponifiés, les sels de 3024732 8 métaux alcalins d'acide poly(méth)acrylique, les copolymères de styrène et d'acétate de vinyle, les copolymères de (méth)acrylate avec les acides (méth)acryliques ou leurs sels, les polyéthylène imines, les alcools polyvinyliques, les polyalkyl (méth)acrylates, pour lesquels le groupe alkyle est une chaine hydrocarbonée linéaire de 12-18 atomes de 5 carbone, avec les acides (méth)acryliques ou leurs sels. Ces agents peuvent être combinés. De manière avantageuse, le tensio-actif mis en oeuvre est un polymère amphiphile ayant un HLB inférieur à 7. 10 La réaction de polymérisation de l'étape b) est amorcée par introduction dans la suspension formée à l'étape a) d'un initiateur de radicaux libres. A titre d'exemple d'agent initiateur de radicaux libres, on peut citer les couples oxydant-réducteur avec parmi les oxydants l'hydroperoxyde de cumène ou le butylhydroxypéroxyde tertiaire, et parmi les réducteurs les persulfates tels que le métabisulfite de sodium et le sel de Mohr. 15 Des composés azoïques tels que le 2,2'-azobis(isobutyronitrile) et le chlorhydrate de 2,2'- azobis(2-amidinopropane) peuvent également être utilisés. L'étape c) d'extraction de l'eau et du solvant de la suspension afin d'obtenir le polymère sous forme de bille est effectuée en une ou plusieurs étapes. Différentes techniques 20 d'extraction peuvent être utilisées comme par exemple la distillation azéotropique, le séchage avec de l'air chaud, la filtration, la centrifugation. L'étape d'extraction de la suspension comprend préférentiellement deux étapes dont l'une est une étape d'élimination de l'eau et du solvant par exemple par distillation azéotropique, de préférence sous pression réduite, et l'autre est une étape de séparation solide/liquide par 25 exemple par filtration ou centrifugation permettant de séparer les billes du milieu non aqueux. Le procédé de la polymérisation en émulsion inverse comprend les étapes successives suivantes : 30 a) Préparation d'une émulsion par mélange d'une phase aqueuse comprenant au moins les monomères et d'une phase non aqueuse comprenant au moins un solvant non aqueux et au moins un agent émulsifiant ; b) Polymérisation des monomères à l'aide d'initiateur de radicaux libres ; c) Extraction de l'eau et du solvant de l'émulsion afin d'obtenir le polymère hydrosoluble 35 et hydroxyalkylé sous forme de poudre. Le rapport massique entre la phase aqueuse et le solvant organique non-hydrosoluble est généralement compris entre 1:2 et 8:1 et préférentiellement entre 1:2 et 2:1. 3024732 9 La phase aqueuse comprend les monomères. Préférentiellement, la phase aqueuse comprend en outre et préférentiellement un agent de transfert. Comme déjà évoqué, les particules obtenues à l'issue de ce procédé sont essentiellement 5 non sphériques, et se présentent sous forme de poudre. La phase non aqueuse comprend un solvant non soluble dans l'eau et au moins un agent émulsifiant qui stabilise l'émulsion en permettant de maintenir en émulsion les gouttelettes de phase aqueuse dans la phase non aqueuse. De manière avantageuse, la 10 phase non aqueuse est une phase constituée d'un solvant non aqueux préférentiellement choisi parmi une huile minérale, notamment commerciale, contenant des hydrocarbures saturés de type paraffinique, isoparaffinique, cycloparaffinique, naphtalique, ou d'un mélange de plusieurs de ces huiles. Cette huile présente avantageusement, et à température ambiante (22°C), une densité comprise entre 0.7 et 0.9. 15 Le solvant permet de solubiliser l'agent émulsifiant. L'agent émulsifiant peut être choisi parmi les agents émulsifiant du type eau dans huile (E/H), on entend un agent émulsifiant possédant une valeur HLB suffisamment faible 20 pour fournir des émulsions eau dans huile, et notamment une valeur HLB inférieure à 10. A titre d'exemple de tels agents émulsifiants eau dans huile, on peut citer les polymères tensioactifs tels que les polyesters de poids moléculaire compris entre 1000 et 3000, produits de la condensation entre un acide poly(isobutényl) succinique ou son anhydride 25 et un polyéthylène glycol, les copolymères à blocs de poids moléculaire compris entre 2500 et 3500, par exemple ceux commercialisés sous les noms HYPERMER®, les extraits de sorbitan, comme le monooléate de sorbitan, l'isostéarate de sorbitan ou le sesquioléate de sorbitan, certains esters de sorbitan polyéthoxylés, comme le monooléate de sorbitan pentaéthoxylé ou l'isostéarate de sorbitan pentaéthoxylé, ou encore l'alcool 30 oléocétylique diéthoxylé, l'acrylate de lauryle tétraéthoxylé. Ces agents peuvent être combinés. La réaction de polymérisation de l'étape b) est amorcée par introduction dans l'émulsion formée à l'étape a) d'un initiateur de radicaux libres. A titre d'exemple d'agent initiateur 35 de radicaux libres, on peut citer les couples oxydant-réducteur avec parmi les oxydants l'hydroperoxyde de cumène ou le butylhydroxypéroxyde tertiaire, et parmi les réducteurs les persulfates tels que le métabisulfite de sodium et le sel de Mohr. Des composés azoïques tels que le 2,2'-azobis(isobutyronitrile) et le chlorhydrate de 2,2'-azobis(2- 3024732 10 amidinopropane) peuvent également être utilisés. L'étape c) d'extraction de l'eau et du solvant de l'émulsion afin d'obtenir le polymère sous forme de poudre est effectuée en une ou plusieurs étapes. II existe en particulier de 5 nombreux procédés d'obtention de poudre à partir d'émulsions inverses de polymères qui consistent à isoler la matière active des autres constituants de l'émulsion comme par exemple : - la précipitation dans un milieu non solvant tel que l'acétone, le méthanol ou tout autre solvant polaire dans lequel le polymère n'est pas soluble. Une simple filtration 10 permet alors d'isoler la particule de polymère. - la distillation azéotropique en présence d'agent agglomérant et de polymère stabilisant permet de conduire à des agglomérats que l'on isole facilement par filtration avant de procéder au séchage de la particule. - le "spray-drying" ou séchage par atomisation consiste à créer un nuage de fines 15 gouttelettes d'émulsions dans un courant d'air chaud, pendant une durée contrôlée. Dans ce cas, l'étape d'extraction de l'eau et du solvant comprend une étape d'élimination de l'eau et du solvant par séchage par atomisation. Une méthode particulièrement adaptée pour obtenir les polymères selon l'invention est le 20 séchage par atomisation. L'invention concerne également l'utilisation du polymère selon l'invention dans les domaines du forage pétrolier, de la récupération (ou extraction) du gaz, de la récupération (ou extraction) du pétrole, de la fabrication du papier, du traitement de l'eau, de 25 l'agriculture. L'invention et les avantages qui en découlent ressortiront bien des exemples de réalisation suivants et n'ont pas un caractère limitatif 30 EXEMPLES DE REALISATION DE L'INVENTION Dans une première partie, un copolymère d' acrylate d'hydroxypropyle (HPA) (3 mol%) / acrylate de sodium (AA.Na) (97 mol%) est synthétisé selon différentes méthodes de polymérisation et selon le procédé en suspension inverse. Les quantités en ppm ci-dessous 35 sont exprimées en poids par rapport au poids des monomères. 3024732 11 Contre-exemple 1 (CE-1) : Synthèse selon le procédé liquide séché Dans un réacteur agité de 1L équipé d'une sonde de température et d'une arrivée d'azote, on introduit d'abord 554 g d'eau et 165.6 g d'acide acrylique glacial. On neutralise à pH 5 = 5 en ajoutant 92 g d'une solution aqueuse de soude à 50% en poids tout en contrôlant l' exothermie. A l'issue de la neutralisation, on ajoute 9.2 g d'acrylate d'hydroxypropyle, 0.15 g d'hypophosphite de sodium et 0.2 g d'un initiateur azoïque. Le milieu réactionnel est 10 ensuite inerté à l'azote. La réaction est ensuite initiée à température ambiante par addition d'un couple redox (persulfate d'ammonium / sel de Mohr). La polymérisation qui démarre immédiatement, se poursuit jusqu'à son terme soit environ 75°C. Le liquide est ensuite engagé sur un tambour sécheur pilote qui par évaporation de l'eau 15 permet d'obtenir la poudre finale. Mise en solution à 5 % le polymère ainsi obtenu a une viscosité Brookfield de 210 cps et un taux d'insolubles supérieur à 2 %. 20 Pour limiter la réticulation, la dose de limiteur est doublée. La viscosité Brookfield est alors de 40 cps seulement. Ceci montre que cette technique ne permet pas obtenir un polymère sous forme de poudre et de poids moléculaire suffisant sans être en même temps confronté à des problèmes de 25 solubilité. Contre-exemple 2 (CE-2) : Synthèse selon le procédé gel Une solution est préparée à partir de 655.6 g d'eau g et 231.9 g d'acide acrylique 30 partiellement neutralisé à l'aide d'une solution aqueuse de 128.8 g de soude à 50 % en poids. On ajoute à cette solution 12.9 g d'acrylate d'hydroxypropyle avant de la refroidir aux alentours de 10°C. La solution est placée dans un Dewar, additionnée de 35 mg d'EDTA, 100 ppm 35 d'hypophosphite de sodium et 800 ppm d'AZDN. Après inertage avec de l'azote, la polymérisation est initiée à l'aide d'un couple redox (persulfate d'ammonium / sel de Mohr). La réaction se poursuit jusqu'à son terme et un gel de bonne consistance est obtenu. Celui est ensuite broyé et séché de sorte à obtenir une poudre. 3024732 12 Mise en solution à 5 % le polymère ainsi obtenu a une viscosité Brookfield de 5000 cps et un taux d'insolubles supérieur à 2%. 5 L'augmentation de la teneur en agent de transfert et/ou l'accélération de la cinétique réactionnelle soit en concentrant la matière active, soit en augmentant les doses d' amorceur ne permet jamais d'obtenir un produit sec complètement hydrosoluble. Exemple 1 (INV-1) : Synthèse selon procédé en suspension inverse 10 Une solution diluée de monomère est préparée à partir de 150 g d'eau et 217.2 g d'acide acrylique glacial. La solution est neutralisée à l'aide de 121.6 g de soude à 50% de concentration puis additionnée de 12.1 g d'acrylate d'hydroxypropyle. 15 Dans un réacteur calorifugé muni d'une sonde de température et d'un système d'agitation on introduit séparément 500 g d'heptane et 1 g de stabilisant polymérique de HLB égal à 4 avant inertage avec de l'azote. La phase aqueuse est alors additionnée de 0.25 g d'acide thiolactique (agent de transfert) 20 ainsi que de 100 ppm de metabisulfite (agent réducteur), puis placée dans une ampoule de coulée. Le contenu de l'ampoule de coulée est ensuite versé rapidement sous agitation dans le réacteur. Un oxydant liposoluble est ensuite ajouté pour initier la polymérisation. La réaction 25 démarre immédiatement et se poursuit seule jusqu'à atteindre une température finale de 90°C. A l'issue de la polymérisation, l'eau est évaporée sous pression réduite et les billes formées sont finalement filtrées, séchées à l'étuves et tamisées. Mis en solution à 5 %, le polymère ainsi obtenu a une viscosité Brookfield de 2000 cps et 30 un taux d'insolubles de 0.1 %. La taille moyenne des particules est de 250 um. Dans une deuxième partie, la quantité l'acrylate d'hydroxypropyle (HPA) est augmentée de 3% en mole à 15 mol% (INV-2) et 25 mol% (CE-3). La même méthode de polymérisation selon l'exemple 1 est utilisée. Les résultats sont consignés dans le tableau 35 1. 3024732 13 Tableau 1 : Viscosité et pourcentage d'insoluble d'un polymère HPA/(AA.Na) en fonction de son mode d'obtention. Exemple Ratio en mol% Viscosité Brookfield % insolubles (HPA / Ana) à 25°C INV-1 3/97 2000 cps 0.1% INV-2 15/85 2500 cps 0.3% CE-1 (liquide) 3/97 210 cps >2% CE-2 (gel) 3/97 5000 cps >2% CE-3 (bille) 25/75 6300 cps >2% 5 La viscosité Brookfield est mesurée pour une solution de polymère à 5 % en poids dans de l'eau dé-ionisée. Cette mesure est réalisée à 25°C avec un viscosimètre conventionnel de type Brookfield, et à une vitesse de 30 tours par minute. 10 Ces résultats montrent l'importance d'avoir une quantité limitée de monomère acrylate d'hydroxypropyle ( REVENDICATIONS1. Polymère hydrosoluble sous forme de billes ou de poudre, caractérisé en ce qu'il présente une viscosité Brookfield supérieure à 100 cps, et en ce qu'il est obtenu par polymérisation en suspension inverse ou en émulsion inverse de monomères comprenant une fonction CH2=C- dont moins de 20 mol% sont constitués d'au moins un monomère hydroxyalkylé de formule H2C=CR1R2, le complément à 100 mol% étant constitué de monomères non-ioniques et/ou anioniques et/ou cationiques différents dudit monomère hydroxylakylé, RI étant un atome d'hydrogène ou un groupement méthyle et R2 étant un groupement hydrocarboné contenant au moins un groupement pendant OH et optionnellement au moins un hétéroatome N ou O dans la chaine hydrocarbonée ; R2 étant distinct du groupement C(=0)-0H. 2. Polymère selon la revendication 1, caractérisé en ce qu'il présente une viscosité Brookfield supérieure à 200 cps. 3. Polymère selon la revendication 1 ou 2, caractérisé en ce que la quantité de monomère hydroxyalkylé est inférieure à 10 mol%. 20 4. Polymère selon l'une des revendications 1 à 3, caractérisé en ce que le monomère hydroxyalkylé est choisi dans le groupe comprenant l'acrylate d'hydroxyalkyle ; le méthacrylate d'hydroxyalkyle ; l'acrylamide d'hydroxylalkyle ; le méthacrylamide d'hydroxylalkyle ; le méthacrylamido propyldiméthy1-2,3- 25 dihydroxypropyl ammonium sulfate ; le 2,3-dihydroxypropyl méthacrylate ; l'acrylate d'amino alcool ; le méthacrylate d'amino alcool ; alkyle désignant un groupement alkyle linéaire comprenant 1 à 6 atomes de carbone. 5. Polymère selon l'une des revendications 1 à 4, caractérisé en ce qu'il comprend 30 un monomère anionique choisi dans le groupe comprenant l'acide acrylique, l'acide méthacrylique, l'acide itaconique, l'acide maléique, et l'acide 2- acrylamido-2-méthylpropane sulfonique (ATBS), lesdits monomères étant sous forme acide, partiellement salifiée ou totalement salifiée. 35 6. Polymère selon l'une des revendications 1 à 5, caractérisé en ce que le polymère obtenu par polymérisation en suspension inverse se présente sous forme de bille dont la taille est comprise entre 20 micromètres et 1000 micromètres. 10 15 3024732 7. Polymère selon l'une des revendications 1 à 6, caractérisé en ce que le polymère obtenu par polymérisation en émulsion inverse se présente sous forme de poudre et présente une taille de particule comprise entre 0.01 micromètres et 5 micromètres. 8. Utilisation du polymère selon l'une des revendications 1 à 7 dans les domaines du forage pétrolier, de la récupération du gaz, de la récupération du pétrole, de la fabrication du papier, du traitement de l'eau, et de l'agriculture. 5